(57)【要約】【課題】着色層の色に係わらず上質なマット感のある窯業系化粧板の提供。【解決手段】窯業系基板の少なくとも片側の面に、シーラー層、下塗り層、着色層およびクリア層をこの順で形成してなる窯業系化粧板であって、着色層が、無機系の着色顔料を含み、着色層形成後の光沢度が３０〜６０の範囲であり、クリア層のヘーズが６０〜９０であり、クリア層形成後の光沢度が６〜１５であることを特徴とする窯業系化粧板。【選択図】なし【特許請求の範囲】
【請求項１】
窯業系基板の少なくとも片側の面に、シーラー層、下塗り層、着色層およびクリア層をこの順で形成してなる窯業系化粧板であって、着色層が、無機系の着色顔料を含み、着色層形成後の光沢度が３０〜６０の範囲であり、クリア層のヘーズが６０〜９０であり、クリア層形成後の光沢度が６〜１５であることを特徴とする窯業系化粧板。
【請求項２】
クリア層が、非晶質シリカ微粒子を含む請求項１記載の窯業系化粧板。
【請求項３】
クリア層が、体積平均粒径１〜１０μｍの非晶質シリカを８〜２０質量％含有する請求項１又は２記載の窯業系化粧板。
【請求項４】
クリア層の乾燥塗膜での塗布量が１０〜５０ｇ／ｍ2である請求項１〜３のいずれか１
項記載の窯業系化粧板。
【請求項５】
コーンカロリーメーター発熱性試験による総発熱量が８ＭＪ／ｍ2以下である請求項１
〜４のいずれか１項記載の窯業系化粧板。
【発明の詳細な説明】
【技術分野】
【０００１】
本発明は、窯業系化粧板に関する。
【背景技術】
【０００２】
繊維強化セメント板等の窯業系材料を基板とする窯業系化粧板は、十分な不燃性、強度を有することから外装材及び内装材として広く使用されている。これらの窯業系化粧板は、通常基板の少なくとも片側の面に、シーラー層、下塗り層、着色層およびクリア層をこの順に形成されてなる。このうち、クリア層は、着色層等によって形成された化粧層を保護するとともに、化粧層に施された模様等を明確にする、光沢を付与する等の目的で形成される（特許文献１〜３）。
【先行技術文献】
【特許文献】
【０００３】
【特許文献１】特開昭６１−１６８５８４号公報
【特許文献２】特開２０１３−２４０９３５号公報
【特許文献３】特開２０１５−１２０３３９号公報
【発明の概要】
【発明が解決しようとする課題】
【０００４】
従来、クリア層は、その名のように、着色層等の化粧層の外観を損なわないようにするため、透明度の高い層であることが前提となっている。しかし、近年では、光沢や透明感が良好な外観が、必ずしも好まれない傾向にある。
従って、本発明の課題は、従来の化粧板とは異なる外観を有する窯業系化粧板を提供することにある。
【課題を解決するための手段】
【０００５】
そこで、本発明者は、窯業系化粧板の特色である不燃性を損なわずに、化粧板表面の外観を新たなものとすべく種々検討を行ってきたところ、着色層を無機系の着色顔料を用いて一定の範囲の高い光沢度とし、クリア層のヘーズを６０〜９０として着色層の光沢度を大きく低下させることにより、着色層の色相は明確に識別できるとともに上質なマット感を有する化粧板が得られることを見出し、本発明を完成した。
【０００６】
すなわち、本発明は、次の発明〔１〕〜〔５〕を提供するものである。
【０００７】
〔１〕窯業系基板の少なくとも片側の面に、シーラー層、下塗り層、着色層およびクリア層をこの順で形成してなる窯業系化粧板であって、着色層が、無機系の着色顔料を含み、着色層形成後の光沢度が３０〜６０の範囲であり、クリア層のヘーズが６０〜９０であり、クリア層形成後の光沢度が６〜１５であることを特徴とする窯業系化粧板。
〔２〕クリア層が、非晶質シリカ微粒子を含む〔１〕記載の窯業系化粧板。
〔３〕クリア層が、体積平均粒径１〜１０μｍの非晶質シリカを８〜２０質量％含有する〔１〕又は〔２〕記載の窯業系化粧板。
〔４〕クリア層の乾燥塗膜での塗布量が１０〜５０ｇ／ｍ2である〔１〕〜〔３〕のいずれかに記載の窯業系化粧板。
〔５〕コーンカロリーメーター発熱性試験による総発熱量が８ＭＪ／ｍ2以下である〔１〕〜〔４〕のいずれかに記載の窯業系化粧板。
【発明の効果】
【０００８】
本発明の窯業系化粧板は、派手な光沢はないものの、着色層に施された化粧層が明確に識別でき、上質なマット感を有するとともに、高い不燃性能を維持しており、外装材及び内装材として有用である。また、本発明の窯業系化粧板は、クリア層の保護効果により種々の汚れが付着しにくく、金属をこすりつけると黒く汚れる金属汚れの発生が防止できるという効果も有する。
【図面の簡単な説明】
【０００９】
【図１】本発明の窯業系化粧板のシーラー層、下塗り層、着色層及びクリア層を示す概略図である。
【図２】参考例の化粧板におけるＢＲＤＦの測定結果を示すグラフである。
【図３】比較例２の化粧板におけるＢＲＤＦの測定結果を示すグラフである。
【図４】比較例１の化粧板におけるＢＲＤＦの測定結果を示すグラフである。
【図５】実施例２の化粧板におけるＢＲＤＦの測定結果を示すグラフである。
【図６】実施例１の化粧板におけるＢＲＤＦの測定結果を示すグラフである。
【発明を実施するための形態】
【００１０】
本発明の窯業系化粧板は、窯業系基板の少なくとも片側の面に、シーラー層、下塗り層、着色層およびクリア層をこの順で形成してなる窯業系化粧板である（図１参照）。
【００１１】
本発明の窯業系化粧板の基板（窯業系基板、以下単に基板ともいう）としては、住宅等の壁面を形成する繊維強化セメント板（けい酸カルシウム板を含む）、木質系セメント板、木毛セメント積層板、火山性ガラス質複層板、押し出し成形セメント板、スラグせっこう板、軽量気泡コンクリート板、ガラス板、セラミックス板等が挙げられる。
これらの基板のうち、繊維強化セメント板がより好ましい。
【００１２】
これらの基板は、例えばマトリックスを形成するための主原料としてポルトランドセメント等の水硬性セメントを使用し、繊維原料として石綿以外の繊維を使用するとともに、必要に応じてワラストナイトや炭酸カルシウム粉末等の混和材を原料として使用する基板であり、具体的にはＪＩＳ  Ａ  ５４３０に規定された繊維強化セメント板等の基板である。特に、マトリックスを形成するための原料として、石灰質原料とけい酸質原料とを用い、養生工程においてオートクレーブ養生を行ってなる繊維強化セメント板の一種である０．８けい酸カルシウム板や１．０けい酸カルシウム板は、柔軟性に優れた基板であり、強度が高く吸水による長さ変化率が小さいので、本発明の窯業系化粧板の基板として好適である。
【００１３】
前記繊維材料としては、例えばパルプ、合成パルプ、ポリプロピレン繊維、レーヨン繊維、アクリル繊維、ビニロン繊維、ナイロン繊維、ポリエステル繊維等の有機繊維、鋼繊維（スチール線繊維）、アモルファス金属繊維等の金属繊維、ガラス繊維、炭素繊維（カーボンファイバー）、ロックウール繊維、ウィスカー等の無機繊維などが挙げられるが、本発明では、前記のオートクレーブ養生を採用した場合であっても、化粧板の補強性及び靭性を向上できるという観点から、パルプを使用する場合が好ましい。なお、ここでいうパルプとは、木材などの植物原料を機械的または化学的に処理してセルロースを取り出した状態のものであり、いわゆるセルロースパルプを指す。
繊維強化セメント板中の繊維、特にパルプ等の有機繊維の含有比率は、マトリックスによっても異なるが、強度及び不燃性の確保の点から、５〜９質量％であることが好ましく、６〜８質量％であるのがさらに好ましい。パルプ等の有機繊維の含有比率が少ないと化粧板の機械的強度が低下し、熱負荷、乾燥、炭酸化や衝撃による割れを発生しやすくなる。逆にパルプ等の有機繊維の含有率が多いと、不燃性を維持することが困難となる。
【００１４】
水硬性セメントとしては、当業界で一般的に用いられているものであればよく、例えばポルトランドセメントが挙げられる。
必要に応じて用いられる各種添加材としては、当業界で一般的に用いられているものが挙げられ、とくに制限されないが、例えばワラストナイト、マイカ、炭酸カルシウム等の粉末、繊維強化セメント板やせっこうボードの廃材粉末等が挙げられる。なお、オートクレーブ養生を行う場合は、セメント中の石灰との水熱反応硬化によりさらに強度を上げる点から、けい酸質原料、例えば粉末硅石等の結晶質シリカ、フライアッシュ等の非晶質シリカ等を添加するとともに、必要に応じて石灰質原料、例えば生石灰、消石灰等も追加して、マトリックス成分のＣａＯ／ＳｉＯ2のモル比が０．７〜１．２となるように調整して用いるのが好ましい。
【００１５】
本発明において、基板の厚さは、耐衝撃性、軽量性、施工性の点から、３〜１２ｍｍが好ましく、４〜８ｍｍであるのがさらに好ましい。
【００１６】
また本発明において、基板のかさ密度は、軽量性、機械的強度、施工性の点から、０．６〜１．８ｇ／ｃｍ3が好ましく、０．６〜１．２ｇ／ｃｍ3であるのがさらに好ましい。
【００１７】
また本発明において、基板の総発熱量は、不燃性の点から、５ＭＪ／ｍ2以下であるのが好ましく、４．７ＭＪ／ｍ2以下であるのがさらに好ましい。
【００１８】
なお、本発明において、基板又は化粧板の厚さは、ＪＩＳ  Ａ  ５４３０：２０１３、９．２．２項ｂ）に従い測定した値である。かさ密度は、ＪＩＳ  Ａ  ５４３０：２０１３、９．５項に従い測定した値である。
基板の総発熱量は、ＪＩＳ  Ａ  ５４３０：２０１３、附属書ＪＡに従い測定した値である。
【００１９】
基板と下塗り層の間、すなわち基板の少なくとも片面には、シーラー層を設けるのが好ましい。シーラー層を設けることにより、基板の表層が強化されるとともに、表面へのアルカリの溶出が防止でき、その上層となる下塗り層との密着性も向上する。
シーラー層は、公知のシーラーを用いて形成させることができ、例えば湿気硬化型ウレタン系樹脂、エポキシ系樹脂等の硬化性樹脂を用い、基板の表面に塗布し硬化させること等により行われる。シーラーは基板への含浸性が良く、高不揮発分であり、かつ、基板中の水分や雰囲気の湿気と反応して三次元架橋し、耐水性能等が良いポリイソシアネート又はポリイソシアネートとポリオールとの反応生成物である遊離イソシアネート基を有するプレポリマー及び酢酸ブチルのような溶剤を主成分とする湿気硬化型ウレタン系のものが好適である。また、化粧板としての黄変が問題となる場合には、ＨＤＩ（ヘキサメチレンジイソシアネート）等の脂肪族イソシアネート、ＩＰＤＩ（イソホロンジイソシアネート）等の脂環族イソシアネートを使用することが好ましい。なお、昨今のＶＯＣ対策の観点から溶剤を含んでいない無溶剤シーラーまたは水系シーラーを使用することや、ケイ酸リチウムあるいはケイ酸ナトリウムなどのケイ酸塩系シーラー等の無機シーラーや、テトラエトキシシランやテトラメトキシシランなどを主成分とするシラン化合物系シーラーも使用できる。
シーラー層の形成は、例えば繊維強化セメント板の表面温度を５０〜６０℃に加熱し、公知のロールコーター、スプレー等の方法でシーラーを塗布し、次いで硬化することにより行うことができる。含浸シーラーの粘度は、使用する含浸シーラーの種類、塗装方法を勘案して適宜決めることができ、硬化は、例えば加熱乾燥することにより行うことができる。
【００２０】
また、本発明においては、基板の裏面も含浸シーラー処理して補強を行うことができる。化粧板の施工方法としては、接着工法が多く用いられており、基板の裏面を補強しておくと、施工性が向上するからである。基板の裏面についても含浸シーラー処理する場合、後述する下塗り層を形成する前に裏面の含浸シーラー処理を行うのが一般的であるが、下塗り層を形成した後に行ってもよい。
【００２１】
本発明においては、含浸シーラーの成分中の有機固形分量が、基板の単位面積（ｍ2）当たり３〜５０ｇとなるように設定するのが好ましい。有機固形分量が少なすぎると基板の表層がそれほど強化されない可能性がある。また、その上層となる下塗り層との密着性が低下する可能性もある。有機固形分量が多すぎると、基板の表層に余分な有機固形分が残り、この有機固形分が原因となってシーラー層内での凝集剥離や後工程での発泡、わき等の不良が生じる可能性がある。なお、わきとは発泡において、泡の中にある気体が塗膜を破ってできた微小な穴であり、塗装時の局部的厚膜に起因し、主に乾燥時の急激な昇温により生じる。含浸シーラーの成分中の有機固形分量は、基板の単位面積（ｍ2）当たり１０〜４０ｇとなるように設定するのがより好ましい。また、基板の裏面に含浸シーラー処理する場合、含浸シーラーの成分中の有機固形分量は、基板の単位面積（ｍ2）当たり３〜３０ｇとなるように設定するのが好ましい。
【００２２】
なお、本発明において、有機固形分量は、塗料原液の組成、希釈溶剤の使用量、実塗布量から簡単に算出することができる。
【００２３】
本発明の窯業系化粧板は、シーラー層表面上に下塗り層を有する。下塗り層を形成することにより、基板の表面に存在する大小の凹凸部や、空隙部が塗料により充填され、凹凸感、塗料の吸い込み斑による光沢・色のばらつき感が抑制される。また、化粧板にピンホールのような不良が生じる可能性も減じられる。
【００２４】
下塗り層の膜厚は、５〜１００μｍであるのが、化粧板の表面平滑性及びその上下の塗膜との密着性、形成性、防水性、基材成分の析出防止性、塗膜ピンホールの防止、塗膜硬化性、表面異物埋没性、膜厚管理の容易性の点で好ましく、より好ましい膜厚は、２０〜９０μｍであり、さらに好ましくは２５〜７０μｍである。
【００２５】
下塗り層を形成するための塗料は、表面平滑性、耐薬品性、塗膜密着性、研磨加工性、塗膜硬度、塗装容易性、クラック防止性の点から、不飽和ポリエステル系塗料が好ましく、具体的にはエポキシアクリレート、ウレタンアクリレート、フタル酸ジアリルエステルなどのアリル系不飽和ポリエステル、無水マレイン酸やフマル酸などの不飽和二塩基酸とグリコール類との重縮合によるマレイン酸系不飽和ポリエステル、官能基としてカルボキシル基や水酸基を持つポリエステルモノアクリレート、アクリル酸と２塩基酸と２価アルコールから得られるポリエステルジアクリレート、３価以上の多価アルコールと２塩基酸とアクリル酸から得られるポリエステルポリアクリレート等のポリエステルアクリレート、エポキシアクリレートオリゴマー、エポキシオリゴマー等のオリゴマー類、アクリルポリエーテル、ポリエーテルアクリレート等が挙げられる。また、下塗り層を形成するための塗料は紫外線硬化型塗料とすることが、塗布容易性や、塗膜の硬化速度が早い点、塗膜の被研削性や耐久性、基板や上塗り塗料との密着性に優れることから好ましい。
【００２６】
下塗り塗料の塗布方法は、ロールコーターやフローコーター等を用いる方法が挙げられ、中でも、基板表面に存在する大小の凹凸部や、空隙部を塗料により充填する効果を考慮すると、ロールコーターが適している。また、塗料を均一に塗布するという観点からは、フローコーターが適している。
【００２７】
本発明においては、下塗り層に含まれる有機固形分量は、基板の単位面積（ｍ2）当たり３〜７０ｇ、好ましくは１０〜６５ｇに設定するのがよい。
【００２８】
下塗り層を形成するための下塗り塗装は、１回で所定の膜厚の下塗り層を形成することもできるし、２回以上行って所定の膜厚の下塗り層を形成することもできる。例えば、下塗り塗装を２回行って所定の膜厚の下塗り層を形成する場合は、まず１回目の下塗り塗装をやや粘度の高い下塗り塗料（２００〜６００ｄＰａ・ｓ）で行い、紫外線の照射量を加減して完全には硬化しないように紫外線照射し、次にやや粘度の低い下塗り塗料（２０〜６０ｄＰａ・ｓ）で２回目の下塗り塗装を行った後に再度紫外線を照射して、下塗り塗料全体を完全に硬化させると良い。こうすることで１回目の下塗り塗装で基板表面に存在する大小の凹凸部や空隙部を塗料により充填する効果が得られ、２回目の下塗り塗装ではセルフレベリング効果により平滑な下塗り層の塗膜表面が得られることから、効率よく良好な下塗り層を形成することができる。また、下塗り塗料を完全に硬化させた後、ベルトサンダー等で研磨を行うことにより、さらに平滑な表面を有する下塗り層とすることもできる。
【００２９】
下塗り層の表面上には、着色層を有する。着色層の膜厚は５〜４０μｍが好ましく、１０〜４０μｍがより好ましく、１５〜３５μｍがさらに好ましい。
本発明の窯業系化粧板の着色層は、無機系の着色顔料を含み、着色層形成後の光沢度が３０〜６０の範囲であるのが、化粧板の外観及び上質なマット感を得るうえで重要である。着色層表面の光沢度が３０未満では、クリア層形成後に着色層の識別性が十分でない。また、着色層表面の光沢度が６０を超えると、クリア層形成後に上質なマット感が得られない。より好ましい光沢度は３０〜５０である。ここで、光沢度はＪＩＳ  Ｚ  ８７４１：１９９７に準拠した光沢度計により測定した６０度鏡面光沢の値である。
【００３０】
着色層に含まれる無機系の着色顔料としては、酸化チタン、亜鉛華、ベンガラ、黄土、酸化クロム緑、紺青、カーボンブラック、鉄黒などが挙げられ、これらのうちから選ばれる１種又は２種以上を組み合わせて用いるのがより好ましい。また、必要に応じ有機顔料を併用することもできる。
着色層を形成する塗料としては、前記の着色顔料を有する、アクリル樹脂、ウレタン樹脂、アクリルウレタン樹脂等の樹脂を含有する塗料を用いるのが好ましく、中でもアクリルウレタン樹脂塗料が好適であり、２液硬化型アクリルウレタン樹脂塗料を用いるのがより好ましい。また、エポキシ樹脂塗料、ポリウレタン樹脂塗料、塩化ビニル樹脂塗料、塩化ビニリデン樹脂塗料、アクリルシリコーン樹脂塗料、フッ素樹脂塗料等の塗料を用いてもよい。
【００３１】
着色層の形成方法は、特に限定されるものではなく、スプレー法、ロールコーター法、フローコーター法等、通常の塗装において使用される公知の方法から選定でき、中でもロールコーターまたはフローコーターによる塗布が適しており、２回以上に分けて重ね塗りする場合にはこれらを適宜組み合わせて用いてもよい。
【００３２】
本発明においては、着色層の成分中の有機固形分量は、基板の単位面積（ｍ2）当たり５〜３５ｇとなるように設定するのが好ましく、さらに１０〜３０ｇとするのがより好ましい。
【００３３】
本発明の窯業系化粧板は、着色層の表面上にクリア層を有する。クリア層の膜厚は、１０〜５０μｍが好ましく、１０〜４０μｍがより好ましい。また、クリア層のヘーズは６０〜９０であり、かつクリア層形成後の光沢度が６〜１５である。このようなヘーズ及び光沢度とすることにより、着色層が識別できるとともに、上質なマット感が得られる。
クリア層のヘーズが６０未満では透明感が強いため期待する上品な質感が得られず、９０を超えると着色層の識別性が低下する。また、クリア層形成後の光沢度が、６〜１５の範囲外の場合は、上質なマット感が得られない。より好ましいヘーズは６０〜８０である。ここで、ヘーズは、透明なガラス板の表面に化粧板と同じ膜厚のクリア層を形成し、これをＪＩＳ  Ｋ  ７１３６：１９９９に準拠のヘーズメーターにより測定した値である。
【００３４】
クリア層には、無機質微粒子を含有させることにより、ヘーズを調整するのが好ましく、当該無機質微粒子としては非晶質シリカ微粒子が好ましい。非晶質シリカの体積平均粒径は着色層の識別性及び上質なマット感を得る点から、１〜１０μｍが好ましく、５〜１０μｍがより好ましい。また、クリア層中の非晶質シリカ微粒子の含有量は、着色層の識別性及び上質なマット感を得る点から８〜２０質量％が好ましく、１０〜１５質量％がより好ましい。
【００３５】
クリア層を形成するための塗料は、前記微粒子を含有する塗料であればよいが、例えば、アクリルシリコーン系、ウレタン系、アクリル系、アクリルウレタン系等の２液硬化型樹脂、熱硬化型樹脂等からなる無色透明樹脂と、他の添加剤として例えば湿潤分散剤、沈降防止剤、消泡剤、レベリング剤等、溶剤として例えば酢酸ブチル、酢酸エチル等を含むものが挙げられる。中でも耐候性や耐汚染性に優れるアクリルシリコーン系やアクリルウレタン系の樹脂を使用したクリア塗料とするのが好ましい。
【００３６】
クリア層を形成するための塗布方法は、フローコーター、ロールコーター、スプレーコーター等の既存に方法が適用できる。クリア層の乾燥塗膜での塗布量は、基板の単位面積（ｍ2）当たり、１０〜５０ｇが好ましく、１０〜４０ｇがより好ましい。また、クリア層中の有機固形分量は、不燃性確保の点から、基板の単位面積（ｍ2）当たり、８〜４５ｇが好ましく、８〜３５ｇがより好ましい。
【００３７】
また、本発明の窯業系化粧板においては、着色層とクリア層の間に印刷層を設けることもできる。印刷層を設けることにより、化粧板に木目調あるいは石目調といった模様を付与することができる。印刷を施す方法としては、グラビア印刷、グラビアオフセット印刷、インクジェット印刷、スクリーン印刷、ロータリースクリーン印刷、凸版式印刷、パット印刷等既存の方法を適用することができる。
【００３８】
本発明の化粧板は、コーンカロリーメーター発熱性試験による総発熱量が８ＭＪ／ｍ2以下であるのが好ましい。この要件を満たすことにより、ＪＩＳ  Ａ  ５４３０：２０１３、附属書ＪＡで規定する発熱性１級（加熱時間２０分）を満たし、高い不燃性を示す。さらに好ましい総発熱量は、７．２ＭＪ／ｍ2以下である。
【実施例】
【００３９】
以下、本発明を実施例及び比較例によりさらに説明するが、本発明は下記例に制限されない。
【００４０】
（１）繊維強化セメント板（基板）
基板として、ハイラック（（株）エーアンドエーマテリアル製）を使用した。ハイラックは、ＪＩＳ  Ａ  ５４３０の表１において「けい酸カルシウム板  タイプ２  ０．８けい酸カルシウム板」に該当する繊維強化セメント板である。なお、実施例および比較例において使用したハイラックは、プラテン研磨機を用いて番手１００番の研磨紙で研磨することにより、あらかじめ化粧層を形成する面（以下、表面）を平滑にしたものを使用した。
【００４１】
（２）各層の形成
各塗膜層は、次の塗料と方法により形成した。なお、クリア層に用いた塗料に含まれる非晶質シリカの含有率は表１の実施例１、２および比較例１，２の４水準とし、それ以外は以下に示す方法により化粧板を作成し、試験体とした。また、着色層の形成までは同じ方法とし、クリア層形成前の表面状態としたものを参考例の試験体とした。
（ａ）シーラー層
大日本塗料（株）Ｖセラン♯１００ＮＳシーラー（ポリウレタン樹脂系無溶剤型）
基板の表面に有機固形分が約３０ｇ／ｍ2となるようロールコーターを用いて塗布した。
（ｂ）下塗り層
下塗り１回目：大日本塗料（株）ルーセン♯６００ＮＲ−１（変性エポキシ樹脂系紫外線硬化型）
シーラー層の上層に有機固形分が約３７ｇ／ｍ2となるようロールコーターを用いて塗布した。
下塗り２回目：大日本塗料（株）ルーセン♯６００ＮＲ−２（変性エポキシ樹脂系紫外線硬化型）
１回目の下塗り塗料を紫外線照射である程度硬化させた後、有機固形分量が約２７ｇ／ｍ2となるようロールコーターを用いて塗布し、紫外線を照射して下塗り層全体を硬化させてから、ワイドベルトサンダーを用いて研磨材番手４００番の研磨ペーパーで研磨して平滑な下塗り層とした。
（ｃ）着色層
ナトコ（株）ユービマイルド  １Ａ色
下塗り層の上層に有機固形分が約２２ｇ／ｍ2となるようフローコーターを用いて塗布したのち、常温でセッティング後、雰囲気温度６０℃にて２ｈｒ乾燥して着色層を形成した。
【００４２】
（３）クリア層
２液硬化型アクリルウレタン系つや消しクリア塗料（非晶質シリカ（平均粒径６μｍ）含有）
着色層の上層に有機固形分が約２０ｇ／ｍ2となるようフローコーターを用いて塗布したのち、常温でセッティング後、雰囲気温度６０℃にて２ｈｒ乾燥してクリア層を形成した。
【００４３】
（４）ヘーズ（くもり）の測定
クリア層用の塗料を透明なガラス板にフローコーターで所定量塗布し、常温でセッティング後、雰囲気温度６０℃にて２ｈｒ乾燥後に測定した。
測定機器は日本電色工業製  ＮＤＨ４０００を使用した。
【００４４】
（５）光沢度（グロス）の測定
クリア層形成前および形成後の板について測定した。
測定機器はキヤノン製  表面反射アナライザー  ＲＡ−５３２Ｈを使用し、測定角度は６０°とした。
【００４５】
（６）Ｌ*ａ*ｂ*表色系による測定
クリア層形成前および形成後の板について測定した。
測定機器はＫＯＮＩＣＡ  ＭＩＮＯＬＴＡ製  色彩色差計ＣＲ−４１０を使用。
【００４６】
（７）マット感の判定
塗装表面を目視により評価。
○：上質なマット感が有る。
△：ややマット感は有るものの光沢も有る。
×：マット感は無く、光沢が有る。
【００４７】
（８）ＲＢＤＦの測定
マット感を表すためにＲＢＤＦ（拡散度）の測定を行った。ＲＢＤＦは、光が入射したときに、どの方向にどれだけの光を反射したかを表す、反射光強度の角度分布のことで、入射角６０°に対し、反射角６０°付近の反射光強度の角度分布を測定した。
測定機器はキヤノン製  表面反射アナライザー  ＲＡ−５３２Ｈを使用した。
【００４８】
表１および図２〜６に測定結果を示す。
【００４９】
【表１】
2019171836.tif 000002
【００５０】
表１より、実施例１、２はクリア層のヘーズが高く、光沢度が１５以下のつや消し状態になっており、Ｌ*ａ*ｂ*表色系の色差が１．６以上ではあるが、さほど大きな値とはなっていないので着色層の色が判別できる程度であり、結果として上質なマット感が得られるものとなった。これに対し比較例１、２では、つや感が残っており、マット感が不足と感じられるものになった。これは、ＲＢＤＦの測定結果である図２〜６の違いに現れている。参考例を測定した図２ではほぼ正規分布に近い反射率の分布となっているが、比較例２の図３、比較例１の図４ではやや分布が拡がり、反射率も落ちているのが判る。これに対し、実施例２の図５および実施例１の図６では反射率が極端に低くなり、分布も拡がりすぎて規則性がなくなっているためつやが感じられない表面となっていることが判る。
【００５１】
（９）汚れ防止試験
前記（１）の基板に対し、（２）の材料を用い表２の塗装仕様に示す塗布量で実施例３と比較例３の化粧板を製造し、汚れ防止試験を行った。実施例３では、実施例１と同じシリカ含有率のクリア層用塗料を使用した。
【００５２】
【表２】
2019171836.tif 000003
【００５３】
（ａ）金属汚れ試験
塗装面にコイン（１０円玉）平面部を当てて３０回往復（コインスクラッチ）した後、汚れの有無を目視観察し、光沢度と色差を測定した。
その後、エタノールを含ませた紙タオルで２０回往復させて拭取り、汚れの有無を目視観察し、光沢度と色差を測定した。結果を表３に示す。
【００５４】
【表３】
2019171836.tif 000004
【００５５】
（ｂ）耐汚染試験
対象の汚染物質を試験体の中央に滴下または塗布し、時計皿で被覆した状態で２４時間放置した。
２４時間放置後、塗膜面を傷つけない脱脂綿等と台所用中性合成洗剤を用い拭き取り、表面を観察した。
中性洗剤で拭き取れない場合はエタノールを用いて拭き取り、表面を観察した。
滴下または塗布条件
青インク：試験体の中央部にスポイトで１〜２滴（約０．５ｍＬ）を滴下する。
黒マジック：試験体の中央部２０ｍｍ×４０ｍｍの面積を均一に塗りつぶす。
結果を表４に示す。
【００５６】
【表４】
2019171836.tif 000005
【００５７】
表３の結果から、本発明のクリア層を有する実施例３の化粧板は、比較例３に比べて金属汚れがつきにくく、コインスクラッチによる光沢度の変化が小さいことが判る。また、エタノール拭取り後も光沢度および色差に変化がなく、さらに、表４の結果からも実施例３は耐汚れ性に優れているといえる。
【産業上の利用可能性】
【００５８】
以上のように、本発明の窯業系化粧板は、着色層の色相等が明確に識別できる上質なマット感を有するとともに、汚れ防止の効果もある化粧層をもつことから、建築物等の内装仕上材として広く適用することができる。
【図１】
2019171836.tif 000006
【図２】
2019171836.tif 000007
【図３】
2019171836.tif 000008
【図４】
2019171836.tif 000009
【図５】
2019171836.tif 000010
【図６】
2019171836.tif 000011